(57)【特許請求の範囲】
【請求項１】
炭化タングステン基超硬合金で構成された工具基体の表面に、平均層厚が２〜１０μｍの硬質被覆層を蒸着形成した表面被覆切削工具において、
（ａ）上記硬質被覆層は、ＡｌとＣｒの複合窒化物層からなり、ＡｌとＣｒの合量に占めるＣｒの含有割合は、０．２〜０．５（但し、原子比）であり、
（ｂ）上記表面被覆切削工具の上記工具基体の逃げ面上の刃先から、上記逃げ面上で上記逃げ面刃先から反対側に向けて１００μｍ離れた位置までの領域上に蒸着形成された硬質被覆層は、粒状結晶組織を有し、上記領域上に形成された上記硬質被覆層表面の粒状結晶粒の平均粒径は０．２〜０．５μｍであり、上記領域における上記工具基体と上記硬質被覆層の界面における粒状結晶粒の平均粒径は、上記硬質被覆層表面の上記粒状結晶粒の平均粒径より０．０２〜０．１μｍ小さく、粒径が０．１５μｍ以下の結晶粒が占める結晶粒径長割合は２０％以下であることを特徴とする表面被覆切削工具。
【請求項２】
上記硬質被覆層中の圧縮残留応力は２．０〜２．７ＧＰａであることを特徴とする請求項１に記載の表面被覆切削工具。
【請求項３】
上記表面被覆切削工具の刃先角度をα度とし、該α度の角度範囲内の切れ刃先端のコーナー部の硬質被覆層中に形成されている連続クラックの占有角度をβ度とした場合、クラック占有率β／αが０．３〜１．０であることを特徴とする請求項１または２に記載の表面被覆切削工具。
【請求項４】
上記粒状結晶組織に含まれる結晶粒のアスペクト比は１以上６以下であることを特徴とする請求項１乃至３のいずれか一項に記載の表面被覆切削工具。
【請求項５】
炭化タングステン基超硬合金で構成された工具基体の表面に、平均層厚が２〜１０μｍの硬質被覆層を蒸着形成した表面被覆切削工具の製造方法であって、
アノード電極と、Ａｌ−Ｃｒ合金からなるターゲットと、上記ターゲットの背面側に設けられた磁力発生源を備えるアークイオンプレーティング装置内に、炭化タングステン基超硬合金からなる工具基体を装入する基体装入工程と、
上記工具基体上にＡｌとＣｒの複合窒化物層からなる硬質被覆層を蒸着形成する蒸着工程とを備え、
上記蒸着工程は、
上記アークイオンプレーティング装置内に窒素ガスを導入するガス導入工程と、
上記ターゲットと上記工具基体の間に、上記磁力発生源により、ターゲットの表面中心からターゲットに最近接した工具基体までの磁束密度の積算値が１４０〜４００ｍＴ×ｍｍの範囲内となる磁場を印加する印加工程と、
上記工具基体にバイアス電圧を印加しつつ、上記ターゲットと上記アノード電極との間にアーク放電を発生させる放電工程と、
上記工具基体を上記アークイオンプレーティング装置内で自転および公転させる自公転工程とを有し、
上記工具基体が上記ターゲットに最接近した際には、上記工具基体の逃げ面の一部又は全部と上記ターゲットの上記工具基体側の面が水平となるように上記工具基体は支持されることを特徴とする請求項１乃至４のいずれか一項に記載の表面被覆切削工具の製造方法。
【発明の詳細な説明】
【技術分野】
【０００１】
この発明は、炭素鋼、合金鋼などの切削加工において、硬質被覆層がすぐれた耐チッピング性、耐摩耗性を発揮する表面被覆切削工具（以下、被覆工具という）に関するものである。
【背景技術】
【０００２】
一般に、被覆工具には、各種の鋼や鋳鉄などの被削材の旋削加工や平削り加工にバイトの先端部に着脱自在に取り付けて用いられるスローアウエイチップ、上記被削材の穴あけ切削加工などに用いられるドリル、さらに上記被削材の面削加工や溝加工、肩加工などに用いられるソリッドタイプのエンドミルなどがあり、また上記スローアウエイチップを着脱自在に取り付けて上記ソリッドタイプのエンドミルと同様に切削加工を行うスローアウエイエンドミル工具などが知られている。
【０００３】
例えば、特許文献１に示すように、被覆工具として、炭化タングステン（以下、ＷＣで示す）基超硬合金で構成された基体（以下、工具基体という）の表面に、ＡｌとＣｒの複合窒化物［以下、（Ａｌ，Ｃｒ）Ｎで示す］層からなる硬質被覆層を蒸着形成してなる被覆工具が知られており、かかる従来の被覆工具においては、硬質被覆層を構成する上記（Ａｌ，Ｃｒ）Ｎ層が、すぐれた高温硬さ、耐熱性、高温強度、高温耐酸化性等を有することから、すぐれた切削性能を発揮することが知られている。
そして、上記従来の被覆工具は、例えば、図１Ａおよび図１Ｂに示すように、物理蒸着装置の１種であるアークイオンプレーティング装置に上記の工具基体を装入し、ヒータで工具基体を５００℃の温度に加熱した状態で、アノード電極と所定組成のＡｌ−Ｃｒ合金がセットされたカソード電極との間に、電流：９０Ａの条件でアーク放電を発生させ、同時に装置内に反応ガスとして窒素ガスを導入して、２Ｐａの反応雰囲気とし、一方、上記工具基体には、−１００Ｖのバイアス電圧を印加した条件で、上記工具基体の表面に、上記（Ａｌ，Ｃｒ）Ｎ層を蒸着形成することにより製造し得ることも知られている。
【０００４】
ところで、被覆工具においては、その切削性能、特に、耐チッピング性、耐摩耗性等、の改善を図るべく、硬質被覆層の組織構造について種々の提案がなされている。
例えば、特許文献２には、すくい面での被覆層の欠損を抑制して耐欠損性を向上させ、また、逃げ面における耐摩耗性を向上させた被覆工具として、被覆層を柱状結晶で構成し、すくい面における被覆層厚は逃げ面での被覆層厚よりも薄く、被覆層表面側の上層領域の平均結晶幅が、被覆層基体側の下層領域の平均結晶幅よりも大きい２つの層領域にて構成し、すくい面での被覆層厚に対する上層領域の厚みの比率が、逃げ面での被覆層厚に対する上層領域の厚みの比率よりも小さく、すくい面での柱状結晶の平均結晶幅が逃げ面での柱状結晶の平均結晶幅より小さい被覆工具（エンドミル）が記載されている。
また、例えば、特許文献３には、耐摩耗性と靭性とを両立させたとともに、基材との密着性にも優れた被膜を備えた被覆工具として、基材上に形成された被膜は、第１被膜層を含み、該第１被膜層は、微細組織領域と粗大組織領域とを含み、該微細組織領域は、それを構成する化合物の平均結晶粒径が１０〜２００ｎｍであり、かつ該第１被膜層の表面側から該第１被膜層の全体の厚みに対して５０％以上の厚みとなる範囲を占めて存在し、かつ−４ＧＰａ以上−２ＧＰａ以下の範囲の応力である平均圧縮応力を有し、該第１被膜層は、その厚み方向に応力分布を有しており、その応力分布において２つ以上の極大値または極小値を持ち、それらの極大値または極小値は厚み方向表面側に位置するものほど高い圧縮応力を有する被覆工具が記載されている。
【先行技術文献】
【特許文献】
【０００５】
【特許文献１】特許第３９６９２３０号明細書
【特許文献２】特開２００８−２９６２９０号公報
【特許文献３】特開２０１１−６７８８３号公報
【発明の概要】
【発明が解決しようとする課題】
【０００６】
近年の切削加工装置の高性能化はめざましく、一方で切削加工に対する省力化および省エネ化、さらに低コスト化の要求は強く、これに伴い、切削加工は一段と厳しい切削条件下で行われるようになってきている。
上記従来の被覆工具においては、ある程度の耐チッピング性、耐欠損性、耐摩耗性の改善は図り得るものの、これを炭素鋼、合金鋼などの一段と厳しい切削加工に用いた場合には、チッピングが発生しやすく、あるいは、摩耗損耗が大きくなり、これを原因として、比較的短時間で使用寿命に至るのが現状である。
【課題を解決するための手段】
【０００７】
そこで、本発明者等は、炭素鋼、合金鋼などの切削加工において、耐チッピング性とともに耐摩耗性にもすぐれ、長期の使用に亘ってすぐれた切削性能を発揮する被覆工具を提供すべく、硬質被覆層の結晶組織構造について鋭意研究を行った結果、以下の知見を得た。
【０００８】
従来、被覆工具を作製するにあたり、硬質被覆層の形成手段としては、ＣＶＤ法、ＰＶＤ法等が一般的に採用されており、そして、例えば、ＰＶＤ法の一種であるアークイオンプレーティング法（以下、ＡＩＰ法という）により（Ａｌ，Ｃｒ）Ｎからなる硬質被覆層を成膜する際には、特許文献１として示したように、工具基体を装置内に装入し、所定のバイアス電圧を印加するとともに、装置内を所定温度に加熱した状態で、アノード電極と所定組成のＡｌ−Ｃｒ合金ターゲットとの間にアーク放電を発生させ、同時に装置内に反応ガスとして窒素ガスを導入し、所定圧の反応雰囲気中で蒸着することによって、硬質被覆層を成膜していた（図１Ａおよび図１Ｂ参照）。
【０００９】
本発明者らは、上記従来のＡＩＰ法による（Ａｌ，Ｃｒ）Ｎからなる硬質被覆層の成膜に際し、工具基体とターゲット間に磁場をかけ、硬質被覆層の組織構造に及ぼす磁場の影響を調査検討した。その結果、以下を見出した。ＡＩＰ法による硬質被覆層の成膜を所定強度の磁場中で行うことによって、硬質被覆層を構成する粒状結晶粒の結晶粒径を調整することができる。また、硬質被覆層内に形成される残留応力の値を制御することができる。さらに、切れ刃先端のコーナー部に形成される連続クラックのクラック占有率を調整することができる。そして、このようにして硬質被覆層の結晶粒径、残留応力値及びクラック占有率を適正化した（Ａｌ，Ｃｒ）Ｎからなる硬質被覆層を備えた被覆工具は、炭素鋼、合金鋼などの切削加工において、すぐれた耐チッピング性、耐摩耗性を発揮する。その結果、この被覆工具は長期の使用に亘ってすぐれた切削性能を発揮する。
【００１０】
この発明は、上記の知見に基づいてなされたものであって、以下の態様を有する。
（１）炭化タングステン基超硬合金で構成された工具基体の表面に、平均層厚が２〜１０μｍの硬質被覆層を蒸着形成した表面被覆切削工具において、
（ａ）上記硬質被覆層は、ＡｌとＣｒの複合窒化物層からなり、ＡｌとＣｒの合量に占めるＣｒの含有割合は、０．２〜０．５（但し、原子比）であり、
（ｂ）上記表面被覆切削工具の上記工具基体の逃げ面上の刃先から、上記逃げ面上で上記逃げ面刃先から反対側に向けて１００μｍ離れた位置までの領域上に蒸着形成された硬質被覆層は、粒状結晶組織を有し、上記領域上に形成された上記硬質被覆層表面の粒状結晶粒の平均粒径は０．２〜０．５μｍであり、上記領域における上記工具基体と上記硬質被覆層の界面における粒状結晶粒の平均粒径は、上記硬質被覆層表面の上記粒状結晶粒の平均粒径より０．０２〜０．１μｍ小さく、粒径が０．１５μｍ以下の結晶粒が占める結晶粒径長割合は２０％以下であることを特徴とする表面被覆切削工具。
（２）上記硬質被覆層中の圧縮残留応力は２．０〜２．７ＧＰａであることを特徴とする上記（１）に記載の被覆工具。
（３）上記被覆工具の刃先角度をα度とし、該α度の角度範囲内の切れ刃先端のコーナー部の硬質被覆層中に形成されている連続クラックの占有角度をβ度とした場合、クラック占有率β／αが０．３〜１．０であることを特徴とする上記（１）または（２）に記載の被覆工具。
（４）上記粒状結晶組織に含まれる結晶粒のアスペクト比は１以上６以下であることを特徴とする上記（１）から（３）のいずれかひとつに記載の表面被覆切削工具。
（５）炭化タングステン基超硬合金で構成された工具基体の表面に、平均層厚が２〜１０μｍの硬質被覆層を蒸着形成した表面被覆切削工具の製造方法であって、アノード電極と、Ａｌ−Ｃｒ合金からなるターゲットと、上記ターゲットの背面側に設けられた磁力発生源を備えるアークイオンプレーティング装置内に、炭化タングステン基超硬合金からなる工具基体を装入する基体装入工程と、上記工具基体上にＡｌとＣｒの複合窒化物層からなる硬質被覆層を蒸着形成する蒸着工程とを備え、上記蒸着工程は、上記アークイオンプレーティング装置内に窒素ガスを導入するガス導入工程と、上記ターゲットと上記工具基体の間に、上記磁力発生源により、ターゲットの表面中心からターゲットに最近接した工具基体までの磁束密度の積算値が１４０〜４００ｍＴ×ｍｍの範囲内となる磁場を印加する印加工程と、上記工具基体にバイアス電圧を印加しつつ、上記ターゲットと上記アノード電極との間にアーク放電を発生させる放電工程と、上記工具基体を上記アークイオンプレーティング装置内で自転および公転させる自公転工程とを有し、上記工具基体が上記ターゲットに最接近した際には、上記工具基体の逃げ面の一部又は全部と上記ターゲットの上記工具基体側の面が水平となるように上記工具基体は支持されることを特徴とする上記（１）から（４）のいずれかひとつに記載の表面被覆切削工具の製造方法。
【発明の効果】
【００１１】
この発明の一態様である被覆工具（以下、本発明の被覆工具と称する）は、所定組成の（Ａｌ，Ｃｒ）Ｎ層からなる硬質被覆層が、刃先から１００μｍ離れた位置までの範囲においては粒状結晶組織で構成され、しかも、表面粒径は０．２〜０．５μｍ、また、界面粒径は、表面粒径より０．０２〜０．１μｍ小さく、また、逃げ面上の刃先から１００μｍ離れた位置までの範囲においては、粒径が０．１５μｍ以下の結晶粒が占める結晶粒径長割合は２０％以下であって、硬質被覆層中の圧縮残留応力は２．０〜２．７ＧＰａであり、刃先のクラック占有率β／αが０．３〜１．０であることから、炭素鋼、合金鋼などの切削加工において、すぐれた耐チッピング性、耐摩耗性を発揮し、長期の使用に亘ってすぐれた切削性能を発揮する。
【図面の簡単な説明】
【００１２】
【図１Ａ】従来のＡＩＰ装置の概略説明図を示し、その平面図を示す。
【図１Ｂ】従来のＡＩＰ装置の概略説明図を示し、その側面図を示す。
【図２Ａ】本発明の被覆工具を作製するための、ＡＩＰ装置の概略説明図を示し、（その平面図を示す。
【図２Ｂ】本発明の被覆工具を作製するための、ＡＩＰ装置の概略説明図を示し、その側面図を示す。
【図３Ａ】本発明の一態様の被覆工具の縦断面概略説明図を示す。
【図３Ｂ】本発明の一態様の被覆工具の縦断面概略説明図を示し、逃げ面刃先から１００μｍ離れた位置までの領域上に蒸着形成された硬質被覆層の表面粒径および界面粒径測定位置を示す図である。
【図３Ｃ】本発明の一態様の被覆工具の縦断面概略説明図を示し、基体逃げ面及び基体すくい面の仮想延長線の交点と、逃げ面上の刃先との位置関係を示す図である。
【図４Ａ】本発明の被覆工具の刃先角度α，連続クラックの占有角度β，クラック占有率の関係を説明する図であり、切れ刃先端のコーナー部を含む硬質被覆層の断面ＳＥＭ写真（倍率：１００００倍）を示す。
【図４Ｂ】本発明の被覆工具の刃先角度α，連続クラックの占有角度β，クラック占有率の関係を説明する図であり、図４Ａに示す断面ＳＥＭ写真の模式図を示す。
【発明を実施するための形態】
【００１３】
この発明の被覆工具の実施形態について、図を参照して詳細に説明する。
図３Ａは、本発明の一態様の被覆工具の縦断面概略説明図を示す。図３Ａに示されるように、本願発明の被覆工具１３では基体１４上に硬質被覆層１５が形成されている。被覆工具１３の逃げ面２１およびすくい面２２の間に、切れ刃部が形成される。
（ａ）硬質被覆層の種別、平均層厚：
本願発明の被覆工具１３の硬質被覆層１５は、ＡｌとＣｒの複合窒化物層（（Ａｌ，Ｃｒ）Ｎ層）からなる。
上記（Ａｌ，Ｃｒ）Ｎ層は、Ａｌ成分が高温硬さと耐熱性を向上させ、Ｃｒ成分が高温強度を向上させ、さらにＣｒとＡｌの共存含有によって高温耐酸化性が向上することから、高温硬さ、耐熱性、高温強度及び高温耐酸化性にすぐれた硬質被覆層として既によく知られている。
Ａｌとの合量に占めるＣｒの含有割合（原子比、以下同じ）が０．２未満では、切削加工時の高温強度を確保することが困難となり、一方、Ａｌとの合量に占めるＣｒの含有割合（原子比）が０．５を越えると、相対的にＡｌの含有割合が少なくなり、高温硬さの低下、耐熱性の低下を招く。その結果、偏摩耗の発生、熱塑性変形の発生等により耐摩耗性が劣化するようになる。以上から本願発明の被覆工具における硬質被覆層１５では、Ａｌとの合量に占めるＣｒの含有割合（原子比）は、０．２〜０．５としている。より好ましいＣｒの含有割合は０．２２〜０．４５である。さらにより好ましいＣｒの含有割合は０．２５〜０．４２である。
また、（Ａｌ，Ｃｒ）Ｎ層からなる硬質被覆層の平均層厚は、２μｍ未満では、すぐれた耐摩耗性を長期に亘って発揮することができず、工具寿命短命の原因となる。一方、その平均層厚が１０μｍを越えると、刃先部にチッピングが発生し易くなる。以上から、本願発明の被覆工具１３における硬質被覆層１５の平均層厚は２〜１０μｍとしている。より好ましい硬質被覆層１５の平均層厚は２．５〜９である。さらにより好ましい平均層厚は３〜８である。
【００１４】
（ｂ）（Ａｌ，Ｃｒ）Ｎ層からなる硬質被覆層の層構造：
本願発明の被覆工具１３では、逃げ面２１の特定領域において、さらに特殊な性質を有する硬質被覆層を形成することで、硬質被覆層中の圧縮残留応力を低減させている。
上記の逃げ面特定領域とは、逃げ面上の刃先１６から、逃げ面上で、逃げ面刃先１６から反対側に向けて１００μｍ離れた位置までの領域１７のことである。この領域１７上に形成された硬質被覆層２０は、以下に説明する特徴を有する。
上記（Ａｌ，Ｃｒ）Ｎ層からなる硬質被覆層２０は粒状結晶として成膜される。さらに、この硬質被覆層２０の表面１９における結晶粒の平均結晶粒径（以下、単に「表面粒径」という）は０．２〜０．５μｍとされる。一方、工具基体１４と硬質被覆層２０との界面１８における硬質被覆層２０の結晶粒の平均結晶粒径（以下、単に「界面粒径」という）は、表面粒径より０．０２〜０．１μｍ小さい値として成膜される。すなわち、この領域１７上では、表面粒径と界面粒径とがそれぞれ異なる平均結晶粒径範囲となるように、硬質被覆層２０の結晶組織構造が形成されている。これにより、硬質被覆層中に形成される圧縮残留応力が所定数値範囲内となるように成膜される。
ここで、「工具基体と硬質被覆層の界面における硬質被覆層の結晶粒」とは、硬質被覆層内における工具基体１４と硬質被覆層２０の界面から厚さ０．５μｍの硬質被覆層内部の領域に形成されている結晶粒を意味する。また、「硬質被覆層表面における結晶粒」とは、硬質被覆層２０の表面から深さ０．５μｍの領域に形成されている結晶粒を意味する。
また、ここで「粒状結晶」とは、「柱状結晶」と区別するために使用している用語であり、具体的には、その結晶粒のアスペクト比が１以上６以下であることを意味する。アスペクト比は、結晶粒断面で最も長い直径（長辺）とそれに垂直な直径（短辺）の長さの比を、長辺を分子、短辺を分母として算出する。
【００１５】
平均結晶粒径について、具体的に説明すれば、次のとおりである。
硬質被覆層表面１９における結晶粒の平均結晶粒径（表面粒径）が０．２μｍ未満であると、硬質被覆層中の圧縮残留応力が大きくなるため、切削加工時にチッピングを発生しやすくなる。一方、表面粒径が０．５μｍを超えると、圧縮残留応力が小さくなるため、切削加工時の摩耗量が増大し、長期の使用にわたって十分な耐摩耗性を発揮することができなくなる。以上から、本願発明の被覆工具１３における硬質被覆層２０では、表面粒径は０．２〜０．５μｍと定めた。
工具基体１４と硬質被覆層２０の界面１８における硬質被覆層２０の結晶粒の平均結晶粒径（界面粒径）については、表面粒径よりも０．０２〜０．１μｍだけ小さい値とすることが必要である。その技術的な理由は、表面粒径より０．１μｍを超えて界面粒径が小さい場合には、表面粒径と界面粒径の差が大きくなる事により、それぞれの部分での圧縮残留応力の差が大きくなり、膜全体で脆化してしまう。そのため、切削時に摩耗やチッピングがしやすくなり、切削性能が悪化する問題が生じる。
一方、界面粒径と表面粒径との差が０．０２μｍ以内である場合には、表面と界面で圧縮残留応力の差が同等となり、切削を行った際に、耐摩耗性の向上の作用を付与できない、ということによる。
なお、本発明では、表面粒径よりも界面粒径を０．０２〜０．１μｍ小さい値にする事で、膜全体が脆化しない程度に界面側での圧縮残留応力を大きくし、長時間切削を行った際に、膜表面が摩耗した後も界面側の摩耗を抑制させる作用を付与する。
粒径の測定方法を以下に図３Ｂを参照して記述する。工具基体刃先から逃げ面側の断面を切り出し、その断面をＳＥＭにて観察する。硬質被覆層表面１９から深さ０．５μｍの領域に形成されている各結晶粒を用い、工具基体表面と平行に直線を引き、結晶粒界間の距離を粒径と定義する。なお、工具基体表面と平行に直線を引く位置は、各結晶粒において最長の結晶粒径となる位置とする。逃げ面上の刃先１６から１００μｍ離れた位置までの領域１７において結晶粒径を測定し、その平均結晶粒径の平均値を表面粒径とする。より具体的にいえば、逃げ面上の刃先１６及び逃げ面上において刃先から５０μｍ離れた位置、及び刃先から１００μｍ離れた位置の３箇所で、幅１０μｍの範囲内（図３Ｂにおいて、硬質被覆層２０中に点線で示されている領域）に存在する結晶の平均結晶粒径を測定し、さらに、その３箇所での平均結晶粒径の平均値を表面粒径とする。また、硬質被覆層内における工具基体１４と硬質被覆層２０の界面１８から厚さ０．５μｍの領域に形成されている各結晶粒においても同様の方法にて界面粒径を算出する。
【００１６】
また、逃げ面上の刃先１６から１００μｍ離れた位置までの領域１７（具体的に測定するのは、逃げ面上の刃先、及び逃げ面上において刃先から５０μｍ離れた位置、及び刃先から１００μｍ離れた位置の３箇所）においては、表面粒径および界面粒径のいずれについても、粒径が０．１５μｍ以下の結晶粒が占める結晶粒径長割合は２０％以下であることが必要である。これは、粒径が０．１５μｍ以下の微細結晶粒が２０％を超えて形成されている場合には、硬質被覆層中の圧縮残留応力が大きくなり、チッピングを発生しやすくなるという理由による。
ここで「粒径が０．１５μｍ以下の結晶粒が占める結晶粒径長割合」とは、複数の結晶粒の粒径を測定し、その全測定結晶粒径長の和に対する粒径０．１５μｍ以下の結晶粒径長の和の割合を示す。
また、「刃先」とは、図３Ａから図３Ｃに示すように、「切れ刃先端のコーナー部の円錐形状となっている部分を除いた、直線状切れ刃の最も先端に近い部分」であると、本発明では定義する。
図３は、本発明の一態様の被覆工具の縦断面概略説明図を示し、基体逃げ面及び基体すくい面の仮想延長線の交点と、逃げ面上の刃先との位置関係を示す図である。図３では、基体のみが示され、硬質被覆層は示されていない。
図３Ｃに示すように、基体逃げ面２１および基体すくい面２２の仮想延長線の交点２３と、逃げ面上の刃先１６との距離Ｌ（μｍ）には以下の関係がある。
距離Ｌ、コーナー部の円弧の半径ｒ（μｍ）、および基体逃げ面２１と基体すくい面２２の仮想延長線がなす角度θ（度）には、「Ｌ＝ｒ／ｔａｎ（０．５×θ）」の関係が成立する。
【００１７】
本発明では、上記（ｂ）の層構造からなる（Ａｌ，Ｃｒ）Ｎ層を、領域１７上に硬質被覆層２０として形成することにより、硬質被覆層中には、２．０〜２．７ＧＰａの圧縮残留応力を生成することができる。圧縮残留応力の値が、２．０ＧＰａ未満であると、耐摩耗性の向上が期待できず、一方、この値が２．７ＧＰａを超えると、チッピングが発生しやすくなることから、本発明では、硬質被覆層中の圧縮残留応力の値を、２．０〜２．７ＧＰａとすることが望ましい。
【００１８】
本願発明の被覆工具１３では、さらに、図４Ａおよび図４Ｂに示すように、被覆工具の刃先角度をα度とし、該α度の角度範囲内の硬質被覆層中に形成されている連続クラックの占有角度をβ度とした場合に、切れ刃先端のコーナー部のクラック占有率β／αを０．３〜１．０とすることが好ましく、さらに、β／αが０．３〜０．９であることがより好ましい。
その理由は、次のとおりである。
工具基体表面に、アークイオンプレーティング装置（ＡＩＰ装置）を用いて硬質被覆層を形成する場合、層中には圧縮残留応力が蓄積され、特に、結晶粒径の大きな層にあっては、結晶粒界に圧縮残留応力が集中し、亀裂の起点となりやすい。
しかし、本願発明の被覆工具１３によれば、切れ刃先端のコーナー部の硬質被覆層中に予めクラックＣが形成されていることから、残留応力の集中が低減されるため、特に、切削開始初期のチッピング発生等による切削性能の低下を抑制することができる。
ただし、β／αが０．３未満である場合には、圧縮残留応力の集中抑制効果を期待することはできないので、β／αは０．３以上と定めた。
圧縮残留応力の集中抑制効果の観点からは、β／αの値に上限を設ける必要はない（即ち、β／αは、０．３〜１．０）が、β／αの値が１．０に近づくほど、硬質被覆層と工具基体界面での界面剥離が発生しやすくなるので、β／αの値は、０．３〜０．９であることが好ましい。さらに好ましいβ／αの範囲は、０．４〜０．８５である。
【００１９】
ここで、先ず本願発明におけるクラックの定義について説明する。
本願発明におけるクラックとは、切れ刃先端のコーナー部を含む硬質被覆層中に形成された亀裂を意味する。このクラックは例えば被覆工具の断面ＳＥＭ写真を例えば１００００倍の倍率で観察することで確認することができる。本願発明におけるクラックは、幅が３０ｎｍ以上の亀裂を意味している。クラックの幅が端部で先細りしてゆき、クラックの幅が３０ｎｍ未満となった点をクラックの端部と規定する。
ここで、クラック占有率とは、本発明で、以下のように定義する。
図４Ａおよび図４Ｂに示すように、逃げ面上の刃先Ａを通る逃げ面の垂線と、すくい面上の刃先Ｂを通るすくい面の垂線との交点を中心Ｏとした時、Ａ−Ｏ−Ｂのなす角度を刃先角度α（度）という。
また、切れ刃先端のコーナー部の硬質被覆層中に形成されている連続クラックについては、上記中心Ｏから、連続する一つのクラックの端部Ｃ，Ｄに接する線を引いた時、Ｃ−Ｏ−Ｄのなす角度を連続クラックの占有角度β（度）とする。切れ刃先端のコーナー部の硬質被覆層中に複数のクラックが存在する場合、最大の占有角度を示す連続クラックを用いるものとする。
そして、（連続クラックの占有角度β）／（刃先角度α）の値を、クラック占有率であると定義する。
なお、本発明被覆工具は、（Ａｌ，Ｃｒ）Ｎ層からなる硬質被覆層の平均層厚を２〜１０μｍ、ＡｌとＣｒの合量に占めるＣｒの含有割合は０．２〜０．５（但し、原子比）、粒状結晶粒の表面粒径、界面粒径を特定の数値範囲に定め、また、逃げ面上の刃先１６から１００μｍ離れた位置までの領域１７における粒径が０．１５μｍ以下の結晶粒が占める結晶粒径長割合を２０％以下と定めることにより、硬質被覆層中の圧縮残留応力の値が２．０〜２．７ＧＰａであり、さらに刃先のクラック占有率β／αが０．３〜１である被覆切削工具を効率良く製造することができる。
【００２０】
（ｃ）硬質被覆層の蒸着形成
この発明の硬質被覆層は、図２Ａおよび図２Ｂに示すようなアークイオンプレーティング装置（ＡＩＰ装置）を用い、工具基体の温度を３７０〜４５０℃に維持しつつ、工具基体をＡＩＰ装置内で自転および公転させ、ターゲット表面中心とターゲットに最近接した工具基体間に所定の磁場（ターゲットの表面中心からターゲットに最近接した工具基体までの磁束密度の積算値（以下、これを「積算磁力」という）が１４０〜４００ｍＴ×ｍｍの範囲内となる磁場）を印加しながら蒸着することによって、形成することができる。
例えば、ＡＩＰ装置の一方には基体洗浄用のＴｉ電極からなるカソード電極、他方にはＡｌ−Ｃｒ合金からなるターゲット（カソード電極）を設ける。このＡｌ−Ｃｒ合金中のＡｌ含量は５５ａｔ％Ａｌ〜７８ａｔ％Ａｌが好ましい。Ｃｒ含量は、上記Ａｌ含量に対応して、２２ａｔ％Ｃｒ〜４５ａｔ％Ｃｒが好ましい。例えば、７０ａｔ％Ａｌ−３０ａｔ％Ｃｒ合金からなるターゲット（カソード電極）を設ける。
まず、炭化タングステン（ＷＣ）基超硬合金からなる工具基体を洗浄・乾燥し、ＡＩＰ装置内の回転テーブル上に装着し、真空中で基体洗浄用のＴｉ電極とアノード電極との間に１００Ａのアーク放電を発生させて、工具基体に−１０００Ｖのバイアス電圧を印加しつつ工具基体表面をボンバード洗浄する。
ついで、Ａｌ−Ｃｒ合金ターゲットの表面中心からターゲットに最近接した工具基体までの積算磁力が１４０〜４００ｍＴ×ｍｍとなる磁場を印加する。
ついで、装置内に反応ガスとして窒素ガスを導入する。これにより装置内の雰囲気圧力は、９．０Ｐａ〜９．６Ｐａの範囲内に保たれる。例えば、９．３Ｐａの雰囲気圧力とされる。さらに、工具基体の温度を３７０〜４５０℃に維持し、工具基体に−５０Ｖのバイアス電圧を印加しつつ、Ａｌ−Ｃｒ合金ターゲット（カソード電極）とアノード電極との間に１００Ａのアーク放電を発生させる。工具基体がターゲットに最接近した際には、逃げ面の一部又は全部とターゲット面が水平となるように工具基体を支持して自公転させつつ蒸着することによって、本願発明の被覆工具１３の有する硬質被覆層を蒸着形成することができる。
なお、上記のＡｌ−Ｃｒ合金ターゲットと工具基体間での磁場の印加は、例えば、カソード周辺に磁場発生源である電磁コイル又は永久磁石を設置する、あるいは、ＡＩＰ装置の内部、中心部に永久磁石を配置する等、任意の手段で磁場を形成することができる。
【００２１】
つぎに、この発明の被覆工具を実施例により具体的に説明する。
【実施例１】
【００２２】
原料粉末として、平均粒径：５．５μｍを有する中粗粒ＷＣ粉末、同０．８μｍの微粒ＷＣ粉末、同１．３μｍのＴａＣ粉末、同１．２μｍのＮｂＣ粉末、同１．２μｍのＺｒＣ粉末、同２．３μｍのＣｒ３Ｃ２粉末、同１．５μｍのＶＣ粉末、同１．０μｍの（Ｔｉ，Ｗ）Ｃ［質量比で、ＴｉＣ／ＷＣ＝５０／５０］粉末、および同１．８μｍのＣｏ粉末を用意した。これら原料粉末をそれぞれ表５に示される配合組成に配合し、さらにワックスを加えてアセトン中で２４時間ボールミル混合し、減圧乾燥した。その後、１００ＭＰａの圧力で所定形状の各種の圧粉体に押出しプレス成形し、得られた圧粉体を、６Ｐａの真空雰囲気中、７℃／分の昇温速度で１３７０〜１４７０℃の範囲内の所定の温度に昇温した。さらに、この温度で１時間保持した後、炉冷の条件で焼結して、直径が１０ｍｍの工具基体形成用丸棒焼結体を形成した。さらに上記丸棒焼結体から、研削加工にて、切刃部の直径×長さが６ｍｍ×１３ｍｍの寸法で、ねじれ角３０度の２枚刃ボール形状をもったＷＣ基超硬合金製の工具基体（エンドミル）１〜３及び、並びに切刃部の直径×長さが１０ｍｍ×２２ｍｍの寸法で２枚刃スクエア形状をもったＷＣ基超硬合金製の工具基体（エンドミル）４、５をそれぞれ製造した。
【００２３】
（ａ）上記の工具基体１〜５のそれぞれを、アセトン中で超音波洗浄し、乾燥した状態で、図２Ａおよび図２Ｂに示すＡＩＰ装置の回転テーブル上の中心軸から半径方向に所定距離離れた位置に外周部にそって装着した。そして、ＡＩＰ装置の一方にボンバード洗浄用のＴｉカソード電極を、他方側に７０ａｔ％Ａｌ−３０ａｔ％Ｃｒ合金からなるターゲット（カソード電極）を配置した。
（ｂ）次に、装置内を排気して真空に保持しながら、ヒータで工具基体を４００℃に加熱した後、上記回転テーブル上で自転しながら回転する工具基体に−１０００Ｖの直流バイアス電圧を印加し、かつ、Ｔｉカソード電極とアノード電極との間に１００Ａの電流を流してアーク放電を発生させた。上記の手順により、工具基体表面はボンバード洗浄される。
（ｃ）ついで、上記Ａｌ−Ｃｒ合金ターゲットの表面中心から工具基体までの積算磁力が１４０〜４００ｍＴ×ｍｍの範囲内となるように種々の磁場を印加し。
（ｄ）ついで、装置内に反応ガスとして窒素ガスを導入して９．３Ｐａの反応雰囲気とした。上記手順と同時に、上記回転テーブル上で自転しながら回転する工具基体の温度を３７０〜４５０℃の範囲内に維持するとともに−５０Ｖの直流バイアス電圧を印加し、かつ上記Ａｌ−Ｃｒ合金ターゲットとアノード電極との間に１００Ａの電流を流してアーク放電を発生させた。上記の手順により、上記工具基体の表面に、表２に示される組成および目標平均層厚の（Ａｌ，Ｃｒ）Ｎ層からなる硬質被覆層を蒸着形成した。
上記の工程（ａ）から（ｄ）を経て、本発明の被覆工具としての表面被覆エンドミル１〜７（以下、本発明１〜７という）をそれぞれ製造した。
なお、図２Ａおよび図２Ｂに示すＡＩＰ装置では、工具基体がＡｌ−Ｃｒ合金ターゲットに最接近する際に、逃げ面の一部又は全部とＡｌ−Ｃｒ合金ターゲット面が水平となるように装着支持した。
【００２４】
比較例１：
比較の目的で、上記実施例１における（ｃ）の条件を変更し（即ち、Ａｌ−Ｃｒ合金ターゲットの表面中心から工具基体までの積算磁力を１４０ｍＴ×ｍｍ未満、あるいは４００ｍＴ×ｍｍを超える）、また、（ｄ）の条件を変更し（即ち、工具基体が３７０℃未満、あるいは４５０℃を超える温度に維持し）て、その他は実施例１と同一の条件で、比較例被覆工具としての表面被覆エンドミル１〜５（以下、比較例１〜５という）をそれぞれ製造した。さらに、実施例１から被覆層中のＡｌとＣｒの合量に占めるＣｒの含有割合が０．２〜０．５の範囲外、被覆層の平均層厚が２〜１０μｍの範囲外の表面被覆エンドミル６〜１０をそれぞれ製造した。
【００２５】
上記で作製した本発明１〜７および比較例１〜１０について、その縦断面の硬質被覆層の結晶粒形態を観察したところ、いずれもアスペクト比が１以上６以下の粒状結晶組織から構成されていた。アスペクト比は、結晶粒断面で最も長い直径（長辺）とそれに垂直な直径（短辺）の長さの比を、長辺を分子、短辺を分母として算出するものとする。
さらに、該粒状結晶の結晶粒径を走査型電子顕微鏡（ＳＥＭ）で測定し、逃げ面上の刃先から１００μｍ離れた位置までの領域における表面粒径、界面粒径を求めた。具体的には、逃げ面上の刃先、及び逃げ面上において刃先から５０μｍ離れた位置、及び刃先から１００μｍ離れた位置の３箇所にて、幅１０μｍの範囲内に存在する結晶の平均粒径を算出し、３箇所の位置での平均値を算出することから求めた。
また、同様にして、逃げ面上の刃先から１００μｍ離れた位置までの領域において、粒径が０．１５μｍ以下の結晶粒が占める結晶粒径長割合を、逃げ面上の刃先、及び逃げ面上において刃先から５０μｍ離れた位置、及び刃先から１００μｍ離れた位置での界面及び表面の計６箇所にて測定することにより求めた。
表２、表３に、上記で測定・算出したそれぞれの値を示す。
【００２６】
なお、上記結晶粒径の測定法、粒径が０．１５μｍ以下の結晶粒が占める結晶粒径長割合の測定法をより具体的にいえば、以下のとおりである。
被覆工具の切れ刃先端のコーナー部を含み、逃げ面の断面を研磨加工した後、その断面をＳＥＭ像にて、観察する。測定条件として、観察倍率：１００００倍、加速電圧：３ｋＶの条件を使用した。硬質被覆層表面から深さ０．５μｍの領域に形成されている各結晶粒を用い、工具基体表面と平行に直線を引き、結晶粒界間の距離を粒径と定義する。なお、工具基体表面と平行に直線を引く位置は、各結晶粒において最長の結晶粒径となる位置とする。逃げ面上の刃先から１００μｍ離れた位置までの領域、具体的な測定点としては、逃げ面上の刃先、及び逃げ面上において刃先から５０μｍ離れた位置、及び刃先から１００μｍ離れた位置の３箇所で、幅１０μｍの範囲内に存在する結晶の結晶粒径を測定し、さらに、その３箇所での平均結晶粒径の平均値を表面粒径とした。幅１０μｍの粒径を測定するにあたり、各測定箇所を中心に刃先側５μｍ、刃先と逆側５μｍの測定データを用いた。ただし、逃げ面上の刃先の箇所においては、刃先から５μｍ離れた位置を中心として、刃先側５μｍ、刃先と逆側５μｍの幅１０μｍの範囲内で測定した。また、硬質被覆層内における工具基体と硬質被覆層の界面から厚さ０．５μｍの領域に形成されている各結晶粒においても同様の方法にて界面粒径を算出した。
また、粒径が０．１５μｍ以下の結晶粒が占める結晶粒径長割合の測定方法は、上記粒径を測定した界面３箇所、及び表面３箇所にて測定した結晶粒径の全測定データを用いる。測定した全結晶粒径の和に対する、粒径が０．１５μｍ以下の結晶粒径の和を粒径が０．１５μｍ以下の結晶粒が占める結晶粒径長割合とした。
【００２７】
さらに、硬質被覆層中の圧縮残留応力の値は、Ｘ線回折を利用した２θ―ｓｉｎ２φ法により、ＡｌＣｒＮ（４２０）面のピークを利用して算出した。
表２、表３に、上記で測定した圧縮残留応力値を示す。
【００２８】
さらに、本発明１〜７および比較例１〜１０の刃先角度αを測定するとともに、切れ刃先端のコーナー部の硬質被覆層の中の連続クラックの占有角度βを測定し、クラック占有率β／αの値を算出した。
表２、表３に、これらの値を示す。
なお、上記刃先角度α、連続クラックの占有角度βの測定法をより具体的にいえば、以下のとおりである。
結晶粒径を測定するために観察したＳＥＭ像のうち、切れ刃先端部の断面ＳＥＭ像を用いる。測定条件は、観察倍率：１００００倍、加速電圧：３ｋＶの条件を使用した。本発明３の切れ刃先端部の断面ＳＥＭ像を図４Ａに、模式図を図４Ｂに示す。以下、図４Ｂを用いて説明する。ここでは、逃げ面上の刃先をＡ、すくい面上の刃先をＢとする。Ａを通る逃げ面の垂線、Ｂを通るすくい面の垂線を引き、双方の垂線の交点を中心Ｏとする。刃先角度α（度）はＡ−Ｏ−Ｂのなす角度とする。
また、切れ刃先端のコーナー部の硬質被覆層中に形成されている連続クラックについて、上記中心Ｏから該クラックを投影させた場合、Ａを通る逃げ面の垂線に最も近い箇所をＣとし、Ｂを通るすくい面の垂線に最も近い箇所をＤとする。連続クラックの占有角度β（度）はＣ−Ｏ−Ｄのなす角度とする。なお、切れ刃先端のコーナー部の硬質被覆層中に複数のクラックが存在する場合、最大値を示す連続クラックにて算出した値を連続クラックの占有角度βと定義する。
そして、（連続クラックの占有角度β）／（刃先角度α）の値を、クラック占有率であると定義する。
【００２９】
【表１】
0005344204.tif 000002
【００３０】
【表２】
0005344204.tif 000003
【００３１】
【表３】
0005344204.tif 000004
【００３２】
つぎに、上記本発明１〜７および比較例１〜１０のエンドミルのうち、
本発明１〜３、６、７および比較例１〜３、６〜８については、
被削材−平面寸法：１００ｍｍ×２５０ｍｍ、厚さ：５０ｍｍのＪＩＳ・Ｓ５５Ｃの板材、
回転速度：  １６０００  ｍｉｎ．−１、
縦方向切り込み：  ２．０  ｍｍ、
横方向切り込み：  ０．３  ｍｍ
送り速度（１刃当り）：  ０．０６  ｍｍ／ｔｏｏｔｈ、
切削長：３４０ｍ、
の条件（切削条件Ａという）での炭素鋼の溝切削加工試験を実施し、また、本発明４、５および比較例４、５、９、１０については、
被削材−平面寸法：１００ｍｍ×２５０ｍｍ、厚さ：５０ｍｍの
ＪＩＳ・Ｓ５５Ｃの板材、
回転速度：  ３２００    ｍｉｎ．−１、
縦方向切り込み：  １０ｍｍ、
横方向切り込み：  １ｍｍ
送り速度（１刃当り）：  ０．０７  ｍｍ／ｔｏｏｔｈ、
切削長：９０ｍ、
の条件（切削条件Ｂという）での炭素鋼の溝切削加工試験を実施し、
いずれの溝切削加工試験でも切刃の逃げ面摩耗幅を測定した。
この測定結果を表４に示した。
【００３３】
【表４】
0005344204.tif 000005
【実施例２】
【００３４】
原料粉末として、いずれも１〜３μｍの平均粒径を有するＷＣ粉末、ＴｉＣ粉末、ＺｒＣ粉末、ＶＣ粉末、ＴａＣ粉末、ＮｂＣ粉末、Ｃr3Ｃ2粉末、ＴｉＮ粉末、ＴａＮ粉末、およびＣｏ粉末を用意した。これら原料粉末を、表１に示される配合組成に配合し、ボールミルで７２時間湿式混合し、乾燥した後、１００ＭＰａの圧力で圧粉体にプレス成形した。得られた圧粉体を６Ｐａの真空中、温度：１４００℃に１時間保持の条件で焼結し、焼結後、刃先部分にＲ：０．０３のホーニング加工を施し、さらに仕上げ研磨を施すことにより、ＩＳＯ規格・ＳＮＧＡ１２０４０８のインサート形状をもったＷＣ基超硬合金製の工具基体６〜１０を形成した。
【００３５】
ついで、これらの工具基体（インサート）６〜１０の表面をアセトン中で超音波洗浄し、乾燥した状態で、同じく図２Ａおよび図２Ｂに示すＡＩＰ装置に装入し、上記実施例１と同一の条件で、表６に示される組成および目標平均層厚の（Ａｌ，Ｃｒ）Ｎ層からなる硬質被覆層を形成することにより、本発明被覆工具としての本発明表面被覆インサート（以下、本発明８〜１４という）をそれぞれ製造した。
【００３６】
比較例２：
比較の目的で、上記の工具基体（インサート）６−１０に対して、上記比較例１と同一の条件で、表７に示される組成および目標平均層厚の（Ａｌ，Ｃｒ）Ｎ層からなる硬質被覆層を形成することにより、比較例被覆工具としての比較例表面被覆インサート（以下、比較例１１〜２０という）をそれぞれ製造した。
【００３７】
上記で作製した本発明８〜１４および比較例１１〜２０について、その縦断面の硬質被覆層の結晶粒形態を走査型電子顕微鏡（ＳＥＭ）で観察したところ、いずれも、アスペクト比が１以上６以下の粒状結晶組織から構成されていた。
また、上記で作製した本発明８〜１４および比較例１１〜２０について、本発明１〜７、比較例１〜１０の場合と同様に結晶粒の表面粒径、界面粒径を求めた。
また、逃げ面上の刃先から１００μｍ離れた位置までの領域（即ち、逃げ面上の刃先、及び逃げ面上において刃先から５０μｍ離れた位置、及び刃先から１００μｍ離れた位置の３箇所）における、粒径が０．１５μｍ以下の結晶粒が占める結晶粒径長割合を測定した。
さらに、硬質被覆層中の圧縮残留応力の値を測定した。
また、刃先角度α、連続クラックの占有角度β、クラック占有率β／αの値についても測定・算出した。
表６、表７に、上記で測定・算出したそれぞれの値を示す。
【００３８】
【表５】
0005344204.tif 000006
【００３９】
【表６】
0005344204.tif 000007
【００４０】
【表７】
0005344204.tif 000008
【００４１】
つぎに、上記本発明８〜１４、比較例１１〜２０の被覆インサートを、いずれも工具鋼製バイトの先端部に固定治具にてネジ止めした状態で、
被削材：ＪＩＳ・ＳＣＭ４４０の丸棒、
切削速度：１５０ｍ／ｍｉｎ．、
切り込み：１．５ｍｍ、
送り：０．３ｍｍ／ｒｅｖ．、
切削時間：３分、
の条件（切削条件Ｃという）での合金鋼（クロムモリブデン鋼）の乾式連続切削加工試験を実施し、切刃の逃げ面摩耗幅を測定した。
この測定結果を表８に示した。
【００４２】
【表８】
0005344204.tif 000009
【００４３】
表４，８に示される結果から、本発明被覆工具は、（Ａｌ，Ｃｒ）Ｎ層からなる硬質被覆層の粒状結晶粒の表面粒径、界面粒径を特定の数値範囲に定め、また、逃げ面上の刃先から１００μｍ離れた位置までの領域における粒径が０．１５μｍ以下の結晶粒が占める結晶粒径長割合を２０％以下と定めることにより、また、硬質被覆層中の圧縮残留応力を２．０〜２．７ＧＰａと定めることにより、さらに、クラック占有率を０．３〜１．０と定めることにより、炭素鋼、合金鋼などの切削加工においてすぐれた耐チッピング性とともにすぐれた耐摩耗性を発揮するものである。
これに対して、硬質被覆層の構造が本発明で規定する範囲を外れる比較例被覆工具では、チッピング発生あるいは耐摩耗性の低下によって、比較的短時間で使用寿命に至ることが明らかである。
【産業上の利用可能性】
【００４４】
上述のように、この発明の被覆工具は、炭素鋼、合金鋼などの切削加工に供した場合に長期に亘ってすぐれた切削性能を示すものであるから、切削加工装置のＦＡ化、並びに切削加工の省力化および省エネ化、さらに低コスト化に十分満足に対応できるものである。
【符号の説明】
【００４５】
１    アークイオンプレーティング装置
２    チャンバー
３    回転テーブル
４    超硬基体
５    ヒーター
６    アノード電極
７    カソード電極
８    磁力発生源
９    反応ガス導入口
１０    排ガス口
１１    バイアス電源
１２    アーク電源
１３    被覆切削工具
１４    工具基体
１５    硬質被覆層
１６、Ａ    逃げ面刃先
Ｂ    すくい面刃先
１７    逃げ面刃先１５から１００μｍ離れた位置までの領域
１８    領域１６における工具基体と硬質被覆層との界面
１９    領域１６上に形成された硬質被覆層表面
２０    領域１６上に形成された硬質被覆層
２１Ａ    基体逃げ面
２１Ｂ    被覆工具逃げ面
２２Ａ    基体すくい面
２２Ｂ    被覆工具すくい面
２３    基体逃げ面２１および基体すくい面２２の仮想延長線の交点２３
Ｌ    交点２３から逃げ面刃先１６までの距離（μｍ）
ｒ    コーナー部の曲率半径（μｍ）
θ    基体逃げ面２１および基体すくい面２２の延長線のなす角度（度）
α    被覆工具の刃先角度（度）
β    α度の角度範囲内の硬質被覆層中に形成されている連続クラックの占有角度（度）
Ｏ    中心
Ａ    逃げ面刃先
Ｂ    すくい面刃先
Ｃ、Ｄ    クラックの端部
ＣＲ１    刃先角度α内における最大角度βを示すクラック
ＣＲ２、ＣＲ３    クラック
【図１Ａ】
0005344204.tif 000010
【図１Ｂ】
0005344204.tif 000011
【図２Ａ】
0005344204.tif 000012
【図２Ｂ】
0005344204.tif 000013
【図３Ａ】
0005344204.tif 000014
【図３Ｂ】
0005344204.tif 000015
【図３Ｃ】
0005344204.tif 000016
【図４Ａ】
0005344204.tif 000017
【図４Ｂ】
0005344204.tif 000018